(57)【特許請求の範囲】
【請求項１】
鋼板の表面欠陥及び表層欠陥を検出する鋼板の欠陥検出方法であって、
鋼板の表面を加熱装置により加熱する加熱手順と、
前記加熱手順において加熱中もしくは加熱した直後の前記鋼板における表面領域の熱分布を示す熱画像データを、赤外線を用いたカメラにより取得する熱画像データ取得手順と、
前記熱画像データ取得手順において取得された熱画像データが表す表面温度から式（１）を基に放射率の変化量Δε（ｘ，ｙ）を算出し、該変化量Δε（ｘ，ｙ）に基づいて少なくとも欠陥の有無を検出する検出手順とを有することを特徴とする鋼板の欠陥検出方法。
【数１】
0005392179.tif 000014
【請求項２】
鋼板の表面欠陥及び表層欠陥を検出する鋼板の欠陥検出方法であって、
鋼板の表面を加熱装置により加熱する加熱手順と、
前記加熱手順において加熱中もしくは加熱した直後の前記鋼板における表面領域の熱分布を示す熱画像データを、赤外線を用いたカメラにより取得する熱画像データ取得手順と、
前記熱画像データ取得手順において取得された熱画像データが表す表面温度から式（２）を基に放射率の変化量Δε（ｘ，ｙ）の絶対値を算出し、前記算出した絶対値に基づいて欠陥の有無を判定する検出手順とを有することを特徴とする鋼板の欠陥検出方法。
【数２】
0005392179.tif 000015
【請求項３】
鋼板の表面欠陥及び表層欠陥を検出する鋼板の欠陥検出方法であって、
鋼板の表面を加熱装置により加熱する加熱手順と、
前記加熱手順において加熱中もしくは加熱した直後の前記鋼板における表面領域の熱分布を示す熱画像データを、赤外線を用いたカメラにより取得する熱画像データ取得手順と、
前記熱画像データ取得手順において取得された熱画像データが表す表面温度から放射率の変化量を算出し、前記算出した放射率の変化量に基づいて少なくとも欠陥の有無を検出し、前記熱画像データ取得手順において取得された熱画像データが表す表面温度から式（３）を基に放射率の変化量Δε（ｘ，ｙ）の正負を算出し、前記算出した正負によってさらに欠陥のタイプを判定する検出手順とを有することを特徴とする鋼板の欠陥検出方法。
【数３】
0005392179.tif 000016
【請求項４】
前記熱画像データ取得手順においては、前記カメラにより表面領域の熱画像データを取得する際に、前記加熱装置により放射される熱エネルギーが前記カメラに入射しないように熱画像データを取得することを特徴とする請求項１〜３のいずれか１項に記載の鋼板の欠陥検出方法。
【請求項５】
鋼板の表面欠陥及び表層欠陥を検出する鋼板の欠陥検出システムであって、
鋼板の表面を加熱する加熱装置と、
前記加熱装置により加熱中もしくは加熱した直後の前記鋼板における表面領域の熱分布を示す熱画像データを、赤外線を用いて取得するカメラと、
前記カメラにより取得された熱画像データが表す表面温度から式（４）を基に放射率の変化量Δε（ｘ，ｙ）を算出し、該変化量Δε（ｘ，ｙ）に基づいて少なくとも欠陥の有無を検出する検出装置とを有することを特徴とする鋼板の欠陥検出システム。
【数４】
0005392179.tif 000017
【請求項６】
鋼板の表面欠陥及び表層欠陥を検出する鋼板の欠陥検出システムであって、
鋼板の表面を加熱する加熱装置と、
前記加熱装置により加熱中もしくは加熱した直後の前記鋼板における表面領域の熱分布を示す熱画像データを、赤外線を用いて取得するカメラと、
前記カメラにより取得された熱画像データが表す表面温度から式（５）を基に放射率の変化量Δε（ｘ，ｙ）の絶対値を算出し、前記算出した絶対値に基づいて欠陥の有無を判定する検出装置とを有することを特徴とする鋼板の欠陥検出システム。
【数５】
0005392179.tif 000018
【請求項７】
鋼板の表面欠陥及び表層欠陥を検出する鋼板の欠陥検出システムであって、
鋼板の表面を加熱する加熱装置と、
前記加熱装置により加熱中もしくは加熱した直後の前記鋼板における表面領域の熱分布を示す熱画像データを、赤外線を用いて取得するカメラと、
前記カメラにより取得された熱画像データが表す表面温度から放射率の変化量を算出し、前記算出した放射率の変化量に基づいて少なくとも欠陥の有無を検出し、前記カメラにより取得された熱画像データが表す表面温度から式（６）を基に放射率の変化量Δε（ｘ，ｙ）の正負を算出し、前記算出した正負によってさらに欠陥のタイプを判定することを特徴とする鋼板の欠陥検出システム。
【数６】
0005392179.tif 000019
【請求項８】
前記加熱装置より放射される熱エネルギーが前記カメラへ入射することを防止する入射防止手段をさらに有することを特徴とする請求項５〜７のいずれか１項に記載の鋼板の欠陥検出システム。
【発明の詳細な説明】
【技術分野】
【０００１】
本発明は、材料の表面欠陥及び表層欠陥を検出するのに好適な鋼板の欠陥検出方法及び欠陥検出システムに関する。
【背景技術】
【０００２】
一般に、薄板鋼板を製造する過程において、薄板鋼板の表面や表層には、ロール等により押し込まれて形成される押し込み疵や、溶融亜鉛浴のドロスが亜鉛めっき層に咬み込んで形成されるドロス疵、鋳造中にアルゴンガスが鋳片内に捕捉されて圧延されることにより鋼板内部に点在するブローホール欠陥、亜鉛めっき層の厚みが不均一であることにより生じる表面疵等、種々の欠陥が発生することがある。
【０００３】
これら欠陥のうち、正常部位と比較して光学的に異なった色に見えるものは、これまでは作業者による目視検査で検出していた。
【０００４】
また、鋼板の欠陥検出に関して、鋼板の表面をＣＣＤカメラ等によって撮像し、その撮像データに基づいて欠陥検出を行う技術が知られている（例えば、特許文献１参照）。
【先行技術文献】
【特許文献】
【０００５】
【特許文献１】特開２００４−２１９１７７号公報
【非特許文献】
【０００６】
【非特許文献１】R. Gonzalez and R. Woods Digital Image Processing, Addison-Wesley Publishing Company, 1992
【発明の概要】
【発明が解決しようとする課題】
【０００７】
しかしながら、目視検査を行う場合は、ラインスピードを減速せざるを得ず、また、作業者によって精度にばらつきが生じてしまう。さらに、近年では、品質管理の厳格化に伴って、目視では確認することが困難な微小な欠陥を検出することも要求されている。
【０００８】
また、鋼板の表面をＣＣＤカメラ等によって撮像する手法では、鋼板の表層に存在する欠陥は表面からは見え難い場合が多く、検出能が高いとはいえない。
【０００９】
本発明は、上記のような点に鑑みてなされたものであり、鋼板等の材料が搬送されている、或いは移動している場合でも、精度良く材料の表面欠陥及び表層欠陥を検出できるようにすることを目的とする。
【課題を解決するための手段】
【００１０】
本発明の鋼板の欠陥検出方法は、鋼板の表面欠陥及び表層欠陥を検出する鋼板の欠陥検出方法であって、鋼板の表面を加熱装置により加熱する加熱手順と、前記加熱手順において加熱中もしくは加熱した直後の前記鋼板における表面領域の熱分布を示す熱画像データを、赤外線を用いたカメラにより取得する熱画像データ取得手順と、前記熱画像データ取得手順において取得された熱画像データが表す表面温度から式（１５）を基に放射率の変化量Δε（ｘ，ｙ）を算出し、該変化量Δε（ｘ，ｙ）に基づいて少なくとも欠陥の有無を検出する検出手順とを有することを特徴とする。
【数１２】
0005392179.tif 000002
【００１１】
本発明の鋼板の欠陥検出システムは、鋼板の表面欠陥及び表層欠陥を検出する鋼板の欠陥検出システムであって、鋼板の表面を加熱する加熱装置と、前記加熱装置により加熱中もしくは加熱した直後の前記鋼板における表面領域の熱分布を示す熱画像データを、赤外線を用いて取得するカメラと、前記カメラにより取得された熱画像データが表す表面温度から式（１５）を基に放射率の変化量Δε（ｘ，ｙ）を算出し、該変化量Δε（ｘ，ｙ）に基づいて少なくとも欠陥の有無を検出する検出装置とを有することを特徴とする。
【発明の効果】
【００１２】
本発明によれば、加熱装置により加熱した後の冷却中の表面領域の熱画像データを取得し、その熱画像データが表す表面温度から放射率の変化量を求め、該変化量を用いて欠陥の有無を検出することにより、材料が搬送されている、或いは移動している場合でも、精度良く材料の表面欠陥及び表層欠陥を検出することができる。
【図面の簡単な説明】
【００１３】
【図１】本実施形態に係る薄板鋼板の欠陥検出システムの概略構成例を示す図である。
【図２】検出装置の画像処理部での画像処理のイメージを示す図である。
【図３】検出対象となりうる欠陥を示す図である。
【図４】赤外線サーモグラフィカメラを用いた非破壊検査を説明するための図である。
【図５】数式処理計算に用いる画素の関係を示す図である。
【図６】赤外線サーモグラフィカメラにより取得された熱画像データが表す表面温度を示す特性図である。
【図７】図６の温度特性線に対応する放射率の変化量を示す特性図である。
【図８】表層の温度分布曲線を示す特性図である。
【図９】熱画像データにガウシアンフィルタ処理を施した効果を示す特性図である。
【図１０】検出装置として機能するコンピュータシステムのハードウェア構成例を示す図である。
【図１１】表層に異物或いは空隙が存在する鋼板について欠陥検出を行った実施例の画像を示す図である。
【図１２】表面に微小な凸部が形成された鋼板について欠陥検出を行った実施例の画像を示す図である。
【図１３】表面に微小な鋭角凹部が形成された鋼板について欠陥検出を行った実施例の画像を示す図である。
【図１４】表面に異物が付着した鋼板について欠陥検出を行った実施例の画像を示す図である。
【図１５】表層に異物の混入している樹脂製自動車用燃料タンクについて欠陥検出を行った実施例の画像を示す図である。
【発明を実施するための形態】
【００１４】
以下、添付図面を参照して、本発明の好適な実施形態について、材料を薄板鋼板とした場合を例に説明する。
【００１５】
まず、図３を参照しながら、本実施形態で検出対象となり得る欠陥について説明する。薄板鋼板の欠陥には種々の形態があり、例えば、散砂状、柳葉状、斑状といった形態がある。
【００１６】
図３（ａ）に示す例は、薄板鋼板１００の表層に異物が咬み込んだり、空隙が形成されたりして生じた欠陥１０１ａであり、溶融亜鉛浴のドロスがめっき層に咬み込んで形成されるドロス疵や、鋳造中にアルゴンガスが鋳片内に捕捉されて圧延されることにより鋼板内部に空隙が形成されるブローホール欠陥等が該当する。このタイプでは、異物や空隙によって形成された欠陥１０１ａの熱伝導率が鋼板自体に比べて低いために、鋼板表面において欠陥１０１ａに対応する部位が正常部位に比べて加熱・冷却され易くなる。
【００１７】
図３（ｂ）に示す例は、薄板鋼板１００の表面に微小な凸部１０１ｂが形成された欠陥であり、亜鉛めっき層の一部が厚くなった欠陥等が該当する。このタイプでは、表面積が大きくなるために、凸部１０１ｂが正常部位に比べて加熱・冷却され易くなる。また、欠陥部分が凸状であるため、凸部１０１ｂでの放射量が、同じ領域面積の正常部位での放射量に比べて小さくなる。
【００１８】
図３（ｃ）に示す例は、薄板鋼板１００の表面に微小な鋭角凹部１０１ｃが形成された欠陥であり、ロールに付着した異物が原因で形成される押し込み疵等が該当する。このタイプでは、欠陥部分が鋭角な形状であるため、鋭角凹部１０１ｃでの放射量が、同じ領域面積の正常部位での放射量に比べて小さくなる。
【００１９】
図３（ｄ）に示す例は、薄板鋼板１００の表面にゴミ等の異物１０１ｄが付着した欠陥である。このタイプでは、異物１０１ｄの放射率が鋼板自体に比べて小さいために、異物１０１ｄの放射量が、同じ領域面積の正常部位での放射量に比べて小さくなる。
【００２０】
図１は、本実施形態に係る薄板鋼板の欠陥検出システムの概略構成例を示す図である。
本実施形態における薄板鋼板の欠陥検出システムでは、図１（ａ）に示すように、加熱装置１、赤外線サーモグラフィカメラ２及び検出装置３を用いて、厚さ数ｍｍ程度の薄板鋼板１００の表面欠陥及び表層欠陥（以下、欠陥１０１と称する）を検出する。
【００２１】
本実施形態では、赤外線サーモグラフィカメラ２により取得された熱画像データが表す表面温度から、以下の式（１）を基に放射率の変化量Δε（ｘ，ｙ）を求める。すると、放射率の変化量Δε（ｘ，ｙ）の絶対値が欠陥１０１部位では正常部位に比べて大きくなる。さらに、放射率の変化量Δε（ｘ，ｙ）の正負により欠陥１０１のタイプが表現される。
【００２２】
【数１】
0005392179.tif 000003
【００２３】
図１（ａ）において、１は加熱装置（ヒータ）であり、検査ライン上の薄板鋼板１００の表面を加熱する。この場合に、薄板鋼板１００の温度が、常温より高く、材質への影響を避けるために、好ましくは１００℃未満程度（さらに好ましくは６０℃程度）となるようにするのが好適である。検査ライン上の薄板鋼板１００は、所定のラインスピード（０〜３００ｍｐｍ程度）で図１（ａ）に示す矢印方向に搬送される。
【００２４】
２は赤外線サーモグラフィカメラであり、薄板鋼板１００に対して加熱装置１の反対側に配置され、加熱装置１により加熱中の表面領域を検査エリアＳとして撮像し、該検査エリアＳの２次元熱画像データを取得する。ここで、熱画像とは、検査対象物である薄板鋼板１００の表面から放出される放射熱量分布、即ち、表面温度分布を表す画像である。赤外線サーモグラフィカメラ２は、赤外線センサを有する撮像部及び信号処理部（不図示）を備え、各画素に対して割り当てられた温度情報を色情報に変換して熱画像データを得る。
【００２５】
ここで、赤外線サーモグラフィカメラ２は加熱装置１と同一面側に配置してもよいが、赤外線サーモグラフィカメラ２により検査エリアＳの熱画像データを取得する際に、加熱装置１により放射される熱エネルギーが鋼板１００での反射等により赤外線サーモグラフィカメラ２に入射しないようにする必要がある。そのために、赤外線サーモグラフィカメラ２は加熱装置１の下流側に配置し、加熱装置１と赤外線サーモグラフィカメラ２との間に熱遮蔽部材（不図示）を配置する。例えば、鋼板１００の加熱後、加熱装置１の電源をオフにするようにしても、加熱装置１には残熱が発生するため、その残熱による熱エネルギーも赤外線サーモグラフィカメラ２に入射されないようにするのが望ましい。なお、図１（ｂ）には、図１（ａ）の例とは異なる角度で赤外線サーモグラフィカメラ２が取り付けられている例を示しているが、その取り付け角度や設置箇所は限定されるものではない。
【００２６】
また、赤外線サーモグラフィカメラ２のフレームレートやインテグレーションタイム等は、ラインスピードに合わせて適宜設定される。例えば、市販の赤外線サーモグラフィカメラのインテグレーションタイムは０．０１ｍｓ程度であり、１５０ｍｐｍで走行する鋼板でも、１フレーム撮影する間の鋼板の移動量は０．０２５ｍｍ程度である。画像の質に及ぼす影響は、０．２５ｍｍ以上の画素では１０％以下となるので、殆ど無視することができる。
【００２７】
３はパーソナルコンピュータ等からなる検出装置であり、赤外線サーモグラフィカメラ２により取得された熱画像データが表す表面温度から放射率の変化量Δε（ｘ，ｙ）を求め、欠陥１０１の有無を検出し、更には欠陥１０１のタイプを判定する。既述したように、放射率の変化量Δε（ｘ，ｙ）の絶対値が欠陥１０１部位では正常部位１０２に比べて大きくなる。また、放射率の変化量Δε（ｘ，ｙ）の正負により欠陥１０１のタイプが表現される。したがって、検査エリアＳにおいて欠陥１０１が存在する場合は、その部位の放射率の変化量Δε（ｘ，ｙ）の絶対値が正常部位１０２での放射率の変化量Δε（ｘ，ｙ）の絶対値に比べて大きく検出されると共に、放射率の変化量Δε（ｘ，ｙ）の正負により欠陥１０１のタイプを判定することができる。
【００２８】
検出装置３において、３０１は入力部であり、赤外線サーモグラフィカメラ２により取得した熱画像データを入力する。
【００２９】
３０２は画像処理部であり、入力部３０１に入力された熱画像データに所定の画像処理を施す。図２は、画像処理部３０２により画像処理されたイメージの一例を示す図である。例えば、図２（ａ）に示すような熱画像データが入力部３０１に入力されると、式（１）を基に数式処理し、図２（ｂ）に示すような画像データを生成する。そして、数式処理した後の画像データを二値化処理し、図２（ｃ）に示すような画像データを生成する。数式処理は、図２（ａ）の熱画像データが示す温度ムラによる影響を抑えると共に、後述するように薄板鋼板１００の表面及び表層での熱収支を把握するために行われる。なお、表層とは、表面近傍であって表面と近似できる程度の範囲、例えば板厚が１〜２ｍｍ程度である場合には、表面から板厚の１／４程度の深さの範囲をいう。
【００３０】
前述したように、数式処理により、検査エリアＳにおいて欠陥１０１部位では放射率の変化量Δε（ｘ，ｙ）の絶対値が大きく検出されるので、かかる画像処理によって、例えば、図２（ｃ）の黒色部分に示すように、欠陥１０１が取り出された画像が生成される。また、放射率の変化量Δε（ｘ，ｙ）の正負により欠陥１０１のタイプを判定することができる。
【００３１】
３０３は出力部であり、例えば、画像処理部３０２によって画像処理された画像データを不図示のモニタに出力してその画像を表示する。
【００３２】
以下、本実施形態による薄板鋼板の表面欠陥及び表層欠陥の検出手法の原理について詳しく説明する。
【００３３】
赤外線サーモグラフィカメラを用いた非破壊検査は各種分野において実施されており、図４に示すように、例えば、異物の混入や空隙の形成といった検査対象物４０１内部の欠陥４０２の有無を検出することが行われている。この場合、検査対象物４０１及び欠陥４０２の熱伝導率の相違により、検査対象物４０１の表面４０１ａの放射熱量が異なってくる。したがって、赤外線サーモグラフィカメラによって検査対象物４０１の表面４０１ａの放射熱量分布を経時的に捉えることにより、検査対象物４０１内部の欠陥４０２の有無を検出することが可能である。
【００３４】
この場合、検査対象物４０１及び欠陥４０２の熱伝導率が大きく相違していれば、精度良く欠陥４０２を検出することは可能であるが、熱伝導率が同程度である場合、例えば、図３（ｂ）及び図３（ｃ）に示す例のように、検査対象物（薄板鋼板１００）及び欠陥の熱伝導率に差異がない場合には適用することができない。
【００３５】
また、既存手法では放射熱量分布から欠陥部位の温度異常を判定しているが、検査対象物４０１の２次元表面方向（ｘ−ｙ方向）の熱拡散の影響を受けるため、欠陥部位の放射熱量が減衰し、欠陥部位の判定精度の低下を引き起こすという問題がある。
【００３６】
それに対して、本実施形態に係る欠陥検出手法では、赤外線サーモグラフィカメラ２によって検査対象物（薄板鋼板１００）の表面の放射熱量分布を捉えるが、既述したように、式（１）により求めた放射率の変化量Δε（ｘ，ｙ）の絶対値が欠陥１０１部位では正常部位１０２に比べて大きくなるので、検査エリアＳにおいて欠陥１０１が存在すれば、その部位の放射率の変化量Δε（ｘ，ｙ）の絶対値が大きく検出される。
【００３７】
ここで、放射率の変化量Δε（ｘ，ｙ）の算出に用いる画素（着目画素）における鋼板表面温度のラプラシアンΔＴ（ｘ，ｙ）は、以下の式（２）で記述することができる。
【００３８】
【数２】
0005392179.tif 000004
【００３９】
式（２）の右辺は、図５に示すように、赤外線サーモグラフィカメラ２により取得された熱画像データが表す表面温度のうち、着目画素での表面温度Ｔ（ｘ，ｙ）と、その上下左右の画素での表面温度Ｔ（ｘ＋１，ｙ）、Ｔ（ｘ，ｙ＋１）、Ｔ（ｘ−１，ｙ）、Ｔ（ｘ，ｙ−１）とを用いて計算することができる。なお、本実施形態では着目画素として１画素を単位として計算する例を説明したが、複数画素からなるブロック（２×２ブロック等）を単位として計算するようにしてもよい。
【００４０】
一方、薄板鋼板１００内部の熱移動現象は、以下の式（３）〜式（５）で記述した３次元定常熱伝導方程式により近似することができる。
【００４１】
【数３】
0005392179.tif 000005
【００４２】
さらに、正常部位の放射率をεとして、ε1＝ε＋Δε（ｘ，ｙ）、ε2＝εを式（４）及び式（５）に代入して両辺の差をとると、以下の式（６）が得られる。
【００４３】
【数４】
0005392179.tif 000006
【００４４】
また、板厚みｈが非常に小さい場合（板厚みｈが５ｍｍ以下の場合）、板温度Ｔを、以下の式（７）で近似することができる。
【００４５】
【数５】
0005392179.tif 000007
【００４６】
その結果、式（３）は、以下の式（８）のように書き換えることができる。
【００４７】
【数６】
0005392179.tif 000008
【００４８】
また、式（７）からは、以下の式（９）及び式（１０）が得られる。このとき、板厚ｈは非常に小さいため、式（１０）の右辺は、ｈの高次の項を無視している。
【００４９】
【数７】
0005392179.tif 000009
【００５０】
また、式（９）及び式（１０）を式（６）に代入すると、以下の式（１１）が得られる。
【００５１】
【数８】
0005392179.tif 000010
【００５２】
一方、伝熱の平衡条件（放射伝熱量の釣り合い）から以下の式（１２）が得られる。
【００５３】
【数９】
0005392179.tif 000011
【００５４】
そして、式（１２）を用いると、式（１１）は以下の式（１３）のように書き換えることができる。
【００５５】
【数１０】
0005392179.tif 000012
【００５６】
さらに、式（８）及び式（１３）から以下の式（１４）が得られる。また、式（１４）を変形することにより、式（１）を導出できる。
【００５７】
【数１１】
0005392179.tif 000013
【００５８】
ここで、薄板鋼板１００を搬送せずに観測面の裏側から加熱中の検査エリアＳの熱画像データを赤外線サーモグラフィカメラ２により取得し、図６に示すような温度特性線Ｔ1〜Ｔ3が得られた場合を考える。このとき、赤外線サーモグラフィカメラ２の画素サイズは、欠陥１０１の大きさの２倍程度の０．４ｍｍに設定している。
【００５９】
温度特性線Ｔ1は、正常部位１０２での温度特性を表し、この位置での放射率の変化量Δε（ｘ，ｙ）を図７の特性線Ｅ1に示す。図７の特性線Ｅ1に示すように、放射率の変化量Δε（ｘ，ｙ）は、ノイズを含みながらも、殆どゼロ近傍の値になる。
【００６０】
一方、温度特性線Ｔ2は、図３（ａ）又は図３（ｂ）に示すタイプの欠陥が形成された部位での温度特性を表し、この位置での放射率の変化量Δε（ｘ，ｙ）を図７の特性線Ｅ2に示す。図３（ａ）又は図３（ｂ）に示すタイプの欠陥が存在すると、図７の特性線Ｅ2に示すように、放射率の変化量Δε（ｘ，ｙ）は正値となる。これは、図８に示すように、温度特性線ｔ1に示す正常部位の表層の温度分布に対して、欠陥部位では放熱量が大きく、温度特性線ｔ2に示すように表層では正常部位よりも温度が低くなっており、凹形状の温度分布（ΔxyＴが正値）になっていることを意味している。
【００６１】
また、温度特性線Ｔ3は、図３（ｃ）又は図３（ｄ）に示すタイプの欠陥が形成された部位での温度特性を表し、この位置での放射率の変化量Δε（ｘ，ｙ）を図７の特性線Ｅ3に示す。図３（ｃ）又は図３（ｄ）に示すタイプの欠陥が存在すると、図７の特性線Ｅ3に示すように、放射率の変化量Δε（ｘ，ｙ）は負値となる。これは、図８に示すように、温度特性線ｔ1に示す正常部位の表層の温度分布に対して、欠陥部位では放熱量が小さく、温度特性線ｔ3に示すように表層では正常部位よりも温度が高くなっており、凸形状の温度分布（ΔxyＴが負値）になっていることを意味している。
【００６２】
図９は、熱画像データにガウシアンフィルタ処理を施した効果を示す特性図である。
赤外線サーモグラフィカメラ２により取得される熱画像データにノイズが混入する場合は、ガウシアンフィルタ処理を施してノイズを除去する。図９に示す特性線Ｅは、ノイズが混入したまま熱画像データに数式処理を施した結果を示しており、ノイズの影響により放射率の変化量が大きく振動している。それに対して、図９に示す特性線Ｅ´は、熱画像データにガウシアンフィルタ処理を施した後に数式処理を施した結果を示しており、特性線Ｅで観察された振動が抑制される。なお、ノイズ除去のためのフィルタ処理は、平滑化を行うものであれば、ガウシアンフィルタ処理に限定されるものではない。ここで例を挙げたガウシアンフィルタ処理については、例えば、非特許文献１に開示されている方法を用いる。
【００６３】
以上述べたように、赤外線サーモグラフィカメラ２により取得された熱画像データが表す表面温度から放射率の変化量Δε（ｘ，ｙ）を求めると、放射率の変化量Δε（ｘ，ｙ）の絶対値が欠陥１０１部位では正常部位に比べて大きくなる。これにより、欠陥１０１を検出するようにしたので、ラインスピードを減速させることなく、かつ、精度良く鋼板の表面欠陥及び表層欠陥を検出することができる。
【００６４】
また、熱拡散効果により温度が欠陥１０１部位の影響を受ける領域は拡大するので、ＣＣＤカメラを用いた光学式疵検査装置と比較して画素サイズを大きく設定できる。
【００６５】
図１０は、本実施形態に係る検出装置３のハードウェア構成例を示すブロック図である。
図１０に示すように、本実施形態に係る検出装置３は、ＣＰＵ５１と、入力装置５２と、表示装置５３と、記憶装置５４と、通信装置５５とを含み、各部はバス５６を介して接続されている。記憶装置５４はＲＯＭ、ＲＡＭ、ＨＤ等により構成されており、上述した検出装置３としての動作を制御するコンピュータプログラムが格納されている。ＣＰＵ５１がコンピュータプログラムを実行することによって検出装置３の機能、又は処理を実現する。なお、検出装置３は、一つの装置である必要はなく、複数の機器から構成されてもよい。また、本実施形態では、加熱装置１、赤外線サーモグラフィカメラ２及び検出装置３をそれぞれ異なる装置にて構成しているが、上記３つの装置が１つの装置によって構成されていてもよく、１つのＣＰＵにより加熱装置等に対して制御するようにしてもよい。
【００６６】
（実施例）
図１１に、図３（ａ）に示すような表層に異物或いは空隙が存在する鋼板を試験片として欠陥検出を行った例を示す。ここでは、観測面の裏側にヒータを配置して鋼板温度が５０℃程度を維持するようにヒータのパワーを調整し、加熱中に赤外線サーモグラフィカメラにより熱画像データを取得した。赤外線サーモグラフィカメラの画素数は２００×２００であり、画素サイズは０．２５ｍｍである。また、赤外線サーモグラフィカメラと鋼板との距離２５ｃｍとし、赤外線サーモグラフィカメラを鋼板表面に対して垂直に配置している。
【００６７】
図１１（ａ）は、赤外線サーモグラフィカメラにより取得された熱画像を示す図であり、図１１（ｂ）は、熱画像データを数式処理した画像を示す図である。また、図１１（ｃ）は、数式処理後の画像データを二値化処理した画像を示す図である。なお、図１１（ａ）〜図１１（ｃ）は、実際に得られた各画像（ズームアップ画像）を模式的に図示したものである。図１１（ｃ）に示すように、欠陥（異物或いは空隙）１１０１が取り出された画像が生成され、良好な結果が得られた。
【００６８】
図１２には、図３（ｂ）に示すような表面に微小な凸部が形成された鋼板を試験片として欠陥検出を行った例を示す。ここでは、観測面の裏側にヒータを配置して鋼板温度が５０℃程度を維持するようにヒータのパワーを調整し、加熱中に赤外線サーモグラフィカメラにより熱画像データを取得した。赤外線サーモグラフィカメラの画素数は２００×２００であり、画素サイズは０．２５ｍｍである。また、赤外線サーモグラフィカメラと鋼板との距離２５ｃｍとし、赤外線サーモグラフィカメラを鋼板表面に対して垂直に配置している。
【００６９】
図１２（ａ）は、赤外線サーモグラフィカメラにより取得された熱画像を示す図であり、図１２（ｂ）は、熱画像データを数式処理した画像を示す図である。また、図１２（ｃ）は、数式処理後の画像データを二値化処理した画像を示す図である。なお、図１２（ａ）〜図１２（ｃ）は、実際に得られた各画像（ズームアップ画像）を模式的に図示したものである。図１２（ｃ）に示すように、欠陥（微小な凸部）１２０１が取り出された画像が生成され、良好な結果が得られた。なお、図１２（ａ）〜図１２（ｃ）に現れているライン状の模様１２０２は、予め異物を目視して位置を確認し、欠陥を囲むようにマーキングしたものであり、誤検出ではない。
【００７０】
図１３には、図３（ｃ）に示すような表面に微小な鋭角凹部が形成された鋼板を試験片として欠陥検出を行った例を示す。ここでは、観測面の裏側にヒータを配置して鋼板温度が６５℃程度を維持するようにヒータのパワーを調整し、加熱中に赤外線サーモグラフィカメラにより各熱画像データを取得した。赤外線サーモグラフィカメラの画素数は２００×２００であり、画素サイズは０．２５ｍｍである。また、赤外線サーモグラフィカメラと鋼板との距離２５ｃｍとし、赤外線サーモグラフィカメラを鋼板表面に対して垂直に配置している。
【００７１】
図１３（ａ）は、赤外線サーモグラフィカメラにより取得された熱画像を示す図であり、図１３（ｂ）は、熱画像データを数式処理した画像を示す図である。また、図１３（ｃ）は、数式処理後の画像データを二値化処理した画像を示す図である。なお、図１３（ａ）〜図１３（ｃ）は、実際に得られた各画像（ズームアップ画像）を模式的に図示したものである。図１３（ｃ）に示すように、欠陥（微小な鋭角凹部）１３０１が取り出された画像が生成され、良好な結果が得られた。
【００７２】
図１４には、図３（ｄ）に示すような表面に異物が付着した鋼板を試験片として欠陥検出を行った例を示す。ここでは、観測面の裏側にヒータを配置して鋼板温度が４５℃程度を維持するようにヒータのパワーを調整し、加熱中に赤外線サーモグラフィカメラにより熱画像データを取得した。赤外線サーモグラフィカメラの画素数は２００×２００であり、画素サイズは０．２５ｍｍである。また、赤外線サーモグラフィカメラと鋼板との距離２５ｃｍとし、赤外線サーモグラフィカメラを鋼板表面に対して垂直に配置している。
【００７３】
図１４（ａ）は、赤外線サーモグラフィカメラにより取得された熱画像を示す図であり、図１４（ｂ）は、熱画像データを数式処理した画像を示す図である。また、図１４（ｃ）は、数式処理後の画像データを二値化処理した画像を示す図である。なお、図１４（ａ）〜図１４（ｃ）は、実際に得られた各画像（ズームアップ画像）を模式的に図示したものである。図１４（ｃ）に示すように、欠陥（異物）１４０１が取り出された画像が生成され、良好な結果が得られた。
【００７４】
本発明は他の材料にも適用可能であり、図１５には、薄板鋼板に代えて表層に異物の混入している樹脂製自動車用燃料タンクを試験材として欠陥検出を行った例を示す。ここでは、観測面の裏側にヒータを配置して燃料タンク温度が７０℃程度を維持するようにヒータのパワーを調整し、加熱中に赤外線サーモグラフィカメラにより熱画像データを取得した。赤外線サーモグラフィカメラの画素数は８０×８０であり、画素サイズは０．２５ｍｍである。また、赤外線サーモグラフィカメラと燃料タンクとの距離２５ｃｍとし、赤外線サーモグラフィカメラを燃料タンク表面に対して垂直に配置している。
【００７５】
図１５（ａ）は、赤外線サーモグラフィカメラにより取得された熱画像を示す図であり、図１５（ｂ）は、熱画像データを数式処理した画像を示す図である。また、図１５（ｃ）は、数式処理後の画像データを二値化処理した画像を示す図である。なお、図１５（ａ）〜図１５（ｃ）は、実際に得られた各画像（ズームアップ画像）を模式的に図示したものである。図１５（ｃ）に示すように、欠陥（表層異物）１５０１が取り出された画像が生成され、良好な結果が得られた。
【００７６】
本発明は、原理として、材料表面及び表層での伝熱現象の特異点を検出するものであり、伝熱現象はあらゆる材料において発生し、また、表面及び表層の欠陥であればどのような形状であってもサーモグラフィーの計測で検出可能であるため、鋼板や樹脂に限らず、その他あらゆる材料に適用可能である。
【００７７】
また、図１１〜１５に示す実施例では、鋼板又は燃料タンクを固定して欠陥検出を行っているが、搬送されている鋼板又は燃料タンクの欠陥を検出できることは上述したとおりである。例えば市販の赤外線サーモグラフィカメラのインテグレーションタイムは０．０１ｍｓ程度であり、１５０ｍｐｍで走行する鋼板の欠陥を検出する場合でも、１フレーム撮影する間の鋼板の移動量は０．０２５ｍｍ程度である。画像の質に及ぼす影響は、０．２５ｍｍ以上の画素では１０％以下となるので、殆ど無視することができる。
【００７８】
（本発明に係る他の実施形態）
前述した本発明の実施形態における処理は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００７９】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００８０】
なお、本発明は、前述した実施形態の機能を実現するソフトウェアのプログラムを、システムまたは装置に直接、または遠隔から供給する場合も含む。そして、そのシステムまたは装置のコンピュータが前記供給されたプログラムコードを読み出して実行することによっても達成される場合を含む。
【００８１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８２】
その場合、プログラムの機能を有していれば、オブジェクトコード、インタプリタにより実行されるプログラム、ＯＳに供給するスクリプトデータ等の形態であってもよい。
【００８３】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００８４】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００８５】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【００８６】
１      加熱装置
２      赤外線サーモグラフィカメラ
３      検出装置
３０１  入力部
３０２  画像処理部
３０３  出力部
１００  薄板鋼板
１０１  欠陥
１０２  正常部位
【図１】
0005392179.tif 000020
【図２】
0005392179.tif 000021
【図３】
0005392179.tif 000022
【図４】
0005392179.tif 000023
【図５】
0005392179.tif 000024
【図６】
0005392179.tif 000025
【図７】
0005392179.tif 000026
【図８】
0005392179.tif 000027
【図９】
0005392179.tif 000028
【図１０】
0005392179.tif 000029
【図１１】
0005392179.tif 000030
【図１２】
0005392179.tif 000031
【図１３】
0005392179.tif 000032
【図１４】
0005392179.tif 000033
【図１５】
0005392179.tif 000034